(57)【要約】少なくとも四種類の異なったエチレン性不飽和単量体〔例えば、２−エチルヘキシルアクリレート、エチルアクリレート、メチルアクリレート及びスチレン、及び任意選択的に（メタ）アクリル酸、エチルイミダゾリドンメタクリレート、ｎ−ブチルアクリレート、ｎ−ドデシルメタクリレート及び／又はメチルメタクリレート〕を含む特定の共重合体を含む重合体及びそれらの水性分散物を開示する。前記重合体及び分散物の、エマルション重合による製造及びそれらの接着剤としての使用、例えば重合体フィルム上の感圧性接着剤としての使用についても記載する。【特許請求の範囲】
【請求項１】
（ａ）  約５〜約９２．５重量％の少なくとも一種類のアルキルアクリレートであって、その単独重合体が約−４０℃に等しいか又はそれより低いＴｇを有するもの（成分ａ）；
（ｂ）  約２．５〜約３０重量％の少なくとも一種類のアルキル（メタ）アクリレートであって、その単独重合体が約−２５℃〜約０℃のＴｇを有するもの（成分ｂ）；
（ｃ）  約２．５〜約３０重量％の少なくとも一種類のアルキル（メタ）アクリレートであって、その単独重合体が約０℃〜約２０℃のＴｇを有するもの（成分ｃ）；
（ｄ）  約１〜約３０重量％の少なくとも一種類のエチレン性不飽和単量体であって、その単独重合体が約２０℃に等しいか又はそれより高いＴｇを有し、ヒドロキシル、酸、酸無水物、ニトロ、エポキシ及びアミノ基から選択される一つの官能基を含まないもの（成分ｄ）；
（ｅ）  約０〜約１０重量％の少なくとも一種類のエチレン性不飽和単量体であって、少なくとも一つの酸基又は酸無水物基を有するもの（成分ｅ）；及び
（ｆ）  約０〜約６０重量％の少なくとも一種類のエチレン性不飽和単量体であって、さらに付け加えられた官能基を持たないか、又は前記エチレン性不飽和基に加えて、酸基又は酸無水物基以外の少なくとも一つの官能基を有するもの（成分ｆ）；
を含み、任意選択的には上記から本質的になる、重合体。
【請求項２】
成分「ａ」が、ｎ−ブチルアクリレート、２−エチルブチルアクリレート、ヘキシルアクリレート、２−エチルヘキシルアクリレート、ノニルアクリレート及びｎ−オクチルアクリレートからなる群より選択される少なくとも一種類のアルキルアクリレートを含む、請求項１に記載の重合体。
【請求項３】
成分「ｂ」が、エチルアクリレート、ｓｅｃ−ブチルアクリレート、ドデシルアクリレート、イソブチルアクリレート及びイソプロピルアクリレートからなる群より選択される少なくとも一種類のアルキル（メタ）アクリレートを含む、請求項１又は２に記載の重合体。
【請求項４】
成分「ｃ」が、メチルアクリレート及びｎ−ブチルメタクリレートからなる群より選択される少なくとも一種類のアルキル（メタ）アクリレートを含む、請求項１〜３のいずれか１項に記載の重合体。
【請求項５】
成分「ｄ」が、（ｉ）アルキル（メタ）アクリレート、（ii）ビニル芳香族化合物、（iii)ビニルハロゲン化物、（iv）ビニルニトリル及び（ｖ）カルボン酸のビニルエステルからなる群より選択される一種類の単量体を含む、請求項１〜４のいずれか１項に記載の重合体。
【請求項６】
成分「ｄ」が、メチルメタクリレート、ｔ−ブチルアクリレート、メチルスチレン、ｐ−メチルスチレン、ｔ−ブチルスチレン、スチレン、塩化ビニル、メタクリロニトリル、酢酸ビニル及び蟻酸ビニルからなる群より選択される少なくとも一種類のエチレン性不飽和単量体を含む、請求項５に記載の重合体。
【請求項７】
成分「ｅ」が、（メタ）アクリル酸、マレイン酸、無水マレイン酸、マレイン酸モノエステル及びフマール酸モノエステルからなる群より選択される少なくとも一種類のエチレン性不飽和単量体を含む、請求項１〜６のいずれか１項に記載の重合体。
【請求項８】
成分「ｆ」が、エポキシ基、ヒドロキシル基、エチルイミダゾリドン基、Ｎ−メチロール基、カルボニル基又はさらに付け加えられたエチレン性不飽和基であって他のエチレン性不飽和基と共役していない基からなる群より選択される一種類の基を有する少なくとも一種類のエチレン性不飽和化合物を含む、請求項１〜７のいずれか１項に記載の重合体。
【請求項９】
重合体の約８５重量％に等しいか又はそれより多くを、２−エチルヘキシルアクリレート、エチルアクリレート及びメチルアクリレートが構成する、請求項１〜８のいずれか１項に記載の重合体。
【請求項１０】
２−エチルヘキシルアクリレート、エチルアクリレート、メチルアクリレート及びスチレン、及び任意選択的に（メタ）アクリル酸、エチルイミダゾリドンメタクリレート、ｎ−ブチルアクリレート、ｎ−ドデシルメタクリレート及び／又はメチルメタクリレートを含む、請求項１〜９のいずれか１項に記載の重合体。
【請求項１１】
（ａ）  約６０〜約７０重量％の２−エチルヘキシルアクリレート、
（ｂ）  約１０〜約１５重量％のエチルアクリレート、
（ｃ）  約１０〜約１５重量％のメチルアクリレート、
（ｄ）  約１〜約５重量％のスチレン、
（ｅ）  約０．５〜約２重量％のアクリル酸及び約０．５〜約２重量％のメタクリル酸、及び
（ｆ）  約１〜約５重量％のエチルイミダゾリドンメタクリレート、約０〜約１重量％のｎ−ブチルアクリレート、約０〜約０．５重量％のｎ−ドデシルメタクリレート及び／又は約０〜約１重量％のメチルメタクリレート、
を含む、請求項１０に記載の重合体。
【請求項１２】
水性媒体中に分散された、請求項１〜１１のいずれか１項に記載の重合体を含む水性重合体分散物。
【請求項１３】
少なくとも一種類の脂肪族乳化剤を含む、請求項１２に記載の分散物。
【請求項１４】
少なくとも一種類の脂肪族乳化剤及び一種類の芳香族乳化剤を含む、請求項１２又は１３に記載の分散物。
【請求項１５】
請求項１〜１１のいずれか１項に記載の重合体及び／又は請求項１２〜１４のいずれか１項に記載の分散物の、接着剤としての使用。
【請求項１６】
請求項１〜１１のいずれか１項に記載の重合体及び／又は請求項１２〜１４のいずれか１項に記載の分散物の、接着剤を製造するための使用。
【請求項１７】
単量体の形の成分「ａ」、「ｂ」、「ｃ」及び「ｄ」、及び任意選択的に成分「ｅ」及び／又は「ｆ」を、適当な重合開始剤と、反応媒体中で接触させることによる、請求項１〜１１のいずれか１項に記載の重合体及び／又は請求項１２〜１４のいずれか１項に記載の分散物を製造するための方法。
【請求項１８】
重合中に、反応媒体に連鎖移動剤を徐々に添加する、請求項１７に記載の方法。
【請求項１９】
重合種子を最初に反応媒体へ添加し、その重合種子の組成が反応媒体中の単量体の組成とはその少なくとも一つの成分において異なる、請求項１７又は１８に記載の方法。
【請求項２０】
重合種子がｎ−ブチルアクリレートを含み、反応媒体中の単量体がｎ−ブチルアクリレートを含まない、請求項１９に記載の方法。
【請求項２１】
請求項１〜１１のいずれか１項に記載の重合体及び／又は請求項１２〜１４のいずれか１項に記載の分散物であって、請求項１７〜２０のいずれか１項に記載の方法により得られた及び／又は得られるもの。
【発明の詳細な説明】
【技術分野】
【０００１】
本発明は、重合体、その重合体を含む水性分散物、それらの例えば接着剤としての使用及びその製造方法に関する。
【背景技術】
【０００２】
感圧性接着剤（ＰＳＡ）は、周囲温度で僅かな圧力で種々の表面に接着することができる、永久的に接着性のフィルムを形成する。感圧性接着剤は、ラベル、テープ又はフィルムのような自己接着性の製品を製造するのに役立つ。そのような製品は取扱い易く、迅速に処理することができる。慣用的接着剤とは対照的に、硬化も溶媒の蒸発も不必要である。
【０００３】
自己接着性フィルムを適用した基体の品質は、通常材料内の内部強度（凝集性）及び基体に対する外部親和力（接着性）の調節に依存する。特に自己接着性フィルム、テープ又はラベルを製造するのに用いられる感圧性接着剤については、高度の凝集性、即ち、剪断強度が必要である。なぜなら、それらの製品を更に処理（切断、刻印等）を行う条件下で、接着性フィルムは基体上に確実に留まっていなければならないからである。同時に、その製品の接着性、即ち、剥離強度及びループ・タック(loop tack)は、意図する用途に対する必要条件を満足しなければならない。感圧性接着剤の接着性及び凝集性を同時に調節することは困難である。
【０００４】
感圧性接着剤には、良好な接着性及び良好な凝集性の外に、望ましいとされる更に別の性質が存在する。未だに多くの感圧性接着剤は、透明基体に適用した場合、水又は高湿度の存在下に一層白く不透明になり望ましくないことがある。基体の外観が重要な多くの用途（例えば、見えないラベル）のためにはこの水白色化又はかぶり(blush)は回避されるべきである。
【０００５】
米国特許第６，３５９，０９２号明細書には、芳香族乳化剤であるポリ（オキシ−１，２−エタンジイル），α−スルホ−α−［４−ノニル−２−（１−プロペニル）−フェニ−オキシル］分岐アンモニウム塩〔ヒテノール(Hitenol)ＢＣ−１０〕の存在下に乳化した水性ラテックスエマルションを含むかぶり遅延性水性感圧性接着剤が記載されている。
【０００６】
ＪＰ２００２−０５３８１９（三井化学）には、半導体ウエーハに保護性水障壁として適用される、容易に剥離可能な放射線硬化接着性フィルムが記載されている。
【０００７】
日本特許第８０２７４５０号（三井東圧化学）には、ＰＳＡ組成物で用いられる、共重合体Ｃ１〜１２アルキルエステルメタクリレートが記載されている。
【０００８】
特許第７００３２２１号（積水化学）には、ガラスに適用するためのＰＳＡで被覆された装飾フィルムであって、そのＰＳＡがアクリル樹脂及びシランカップリング剤を含むものが記載されている。
【発明の開示】
【発明が解決しようとする課題】
【０００９】
本発明の一つの目的は、接着剤として適している水性重合体分散物を提供することである。
【課題を解決するための手段】
【００１０】
驚くべきことに、この本発明の根底をなす技術的課題が、本特許請求の範囲の主題により解決されることが見出された。
【００１１】
本発明は、或る種の水性重合体分散物が、水白色化効果を示さない、有利な接着剤であるという、予期し得ない発見に基づいている。その重合体分散物は、重合体を含むが、それは本出願中Ｐと略称されている。特定の構造を有し、特定の製造方法により形成される、上の定義内に入る重合体が、本発明を実施するのに特に適していることも見出された。
【００１２】
広義には、本発明によれば、成分「ａ」、「ｂ」、「ｃ」及び「ｄ」を含み、任意選択的に成分「ｅ」及び／又は「ｆ」と一緒に含む重合体（重合体Ｐ）が提供される。このとき、それら成分の各々は互いに異なっている。
【００１３】
本発明の別の側面によれば、重合体Ｐを含む水性分散物が提供される。
【００１４】
重合体Ｐは、次の単量体を含み（好ましくは本質的にそれらからなり）、それら単量体から得られ、且つ／又は得ることができる：
（ａ）  約５〜約９２．５重量％の少なくとも一種類のアルキルアクリレートであって、その単独重合体が約−４０℃に等しいか又はそれより低いガラス転移温度（Ｔｇ）を有するもの（成分「ａ」）；
（ｂ）  約２．５〜約３０重量％の少なくとも一種類のアルキル（メタ）アクリレートであって、その単独重合体が約−２５℃〜約０℃のＴｇを有するもの（成分「ｂ」）；
（ｃ）  約２．５〜約３０重量％の少なくとも一種類のアルキル（メタ）アクリレートであって、その単独重合体が約０℃〜約２０℃のガラス転移温度を有するもの（成分「ｃ」）；
（ｄ）  約１〜約３０重量％の少なくとも一種類のエチレン性不飽和単量体であって、その単独重合体が約２０℃に等しいか又はそれより高いＴｇを有し、ヒドロキシル、酸、酸無水物、ニトロ、エポキシ及びアミノ基から選択されるもの以外の官能基を含むもの（成分「ｄ」）；
（ｅ）  約０〜約１０重量％の少なくとも一種類のエチレン性不飽和単量体であって、少なくとも一つの酸基又は酸無水物基を有するもの（成分「ｅ」）；及び
（ｆ）  約０〜約６０重量％の少なくとも一種類のエチレン性不飽和単量体であって、（ｉ）さらに付け加えられた官能基を持たないか、又は（ｉｉ）前記エチレン性不飽和基に加えて、酸基又は酸無水物基以外の少なくとも一つの官能基を有するもの（成分「ｆ」）。
【００１５】
重量％での値はすべて、重合体の全重量に基づいている。上の定義から、重合体Ｐは、成分「ａ」、「ｂ」、「ｃ」及び「ｄ」を含むことになる。成分（単数又は複数）「ｅ」及び／又は「ｆ」の含有量は０重量％でもよいので、これら二つの成分の存在は任意選択的なものでしかない。
【００１６】
本明細書中、用語「（メタ）アクリル」は、「アクリル」のみならず「メタクリル」をも意味する。
【００１７】
内容が明らかに別のことを示していない限り、ここで用いられる用語の複数形は、単数形を含むものとして見做されるべきであり、その逆も同様である。
【００１８】
ここで用いられる用語「含む」とは、この語に続くリストが非枚挙的であり、他の付加的に適切な事項、例えば、一以上の更に別の特徴（単数又は複数）、成分（単数又は複数）、材料（単数又は複数）及び／又は置換基（単数又は複数）を適当な場合には含んでいてもよく、或いは含んでいなくてもよいことを意味するものと理解されたい。これに対し、ここで用いられる用語「から本質的になる」とは、この語に続くリストが枚挙的であり、付加的なものは全く含まないことを意味することを理解されたい。
【００１９】
開始剤又は連鎖移動剤のような重合可能な単量体とは通常解釈されない化合物は、本発明による重合体Ｐの成分とは考えないのが好ましい。従って、成分「ａ」、「ｂ」、「ｃ」、「ｄ」、「ｅ」及び「ｆ」を含む重合体は、例えば、その重合体に共有結合したラジカル開始剤及び／又は連鎖移動剤の断片を含んでいてもよい。重合体Ｐは、そのような付加的成分を含まないのが好ましい。
【００２０】
成分「ａ」
成分「ａ」のための単量体（一種又は多種）は、好ましくは、Ｃ１〜Ｃ２０アルキルアクリレートであって、その単独重合体が約−４０℃に等しいか又はそれより低いＴｇを有するもの、一層好ましくはＣ１〜Ｃ１０アルキルアクリレート、最も好ましくは、ブチルアクリレート、２−エチルブチルアクリレート、ヘキシルアクリレート、２−エチルヘキシルアクリレート、ノニルアクリレート及びｎ−オクチルアクリレートから選択されたものを含む。単量体ｎ−ブチルアクリレート及び２−エチルヘキシルアクリレートが特に好ましく、２−エチルヘキシルアクリレートが殊に好ましい。重合体Ｐが２−エチルヘキシルアクリレートを含む場合、ｎ−ブチルアクリレートは少量でのみ存在するのが好ましく、好ましくは５重量％より少なく、一層好ましくは２重量％より少なく、特に１重量％より少なく、例えば、重合体Ｐの０重量％である。
【００２１】
成分「ａ」は、重合体Ｐの全重量の約４０〜約９０重量％を占めるのが都合がよく、約５５〜約８０重量％を占めるのが一層都合がよく、約６０〜約７０重量％を占めるのが最も都合がよい。
【００２２】
成分「ｂ」
成分「ｂ」のための単量体（一種又は多種）は、好ましくは、Ｃ１〜Ｃ２０アルキル（メタ）アクリレートであって、その単独重合体が約−２５℃〜約０℃（有用には約−２５℃〜約−５℃）のＴｇを有するもの、一層好ましくはＣ１〜Ｃ１２アルキル（メタ）アクリレートを含む。アルキルアクリレートが、対応するアルキルメタクリレートよりも遥かに好ましい。エチルアクリレート、ｓｅｃ−ブチルアクリレート、イソブチルアクリレート及びイソプロピルアクリレートが特に好ましく、エチルアクリレートが殊に好ましい。
【００２３】
成分「ｂ」は、重合体Ｐの全重量の約５〜約３０重量％を占めるのが都合がよく、約８〜約２０重量％を占めるのが一層都合がよく、約１０〜約１５重量％を占めるのが最も都合がよい。
【００２４】
成分「ｃ」
成分「ｃ」のための単量体（一種又は多種）は、好ましくは、Ｃ１〜Ｃ２０アルキル（メタ）アクリレートであって、その単独重合体が約０℃〜約２０℃（有用には約５℃〜約２０℃）のＴｇを有するもの、一層好ましくはＣ１〜Ｃ１２アルキル（メタ）アクリレートを含む。メチルアクリレート及びｎ−ブチルメタクリレートが最も好ましく、メチルアクリレートが特に好ましい。
【００２５】
成分「ｃ」は、重合体Ｐの全重量の約５〜約３０重量％を占めるのが都合がよく、約８〜約２０重量％を占めるのが一層都合がよく、約１０〜約１５重量％を占めるのが最も都合がよい。
【００２６】
重合体Ｐを構成する成分「ｂ」及び「ｃ」の合計量は、重合体Ｐの全重量の約５〜約３０重量％であるのが望ましく、一層望ましくは約１５〜約３０重量％、最も望ましくは約２２〜約２６重量％である。特に、重合体Ｐは、等しい量の成分「ｂ」及び「ｃ」を含むのが望ましい。
【００２７】
成分「ｄ」
成分「ｄ」のための単量体（一種又は多種）は、好ましくは、
（ｉ）  アルキル（メタ）アクリレート、一層好ましくはＣ１〜Ｃ２０アルキル（メタ）アクリレートであって、その単独重合体が約２０℃に等しいか又はそれより高く（有用には約２５℃に等しいか又はそれより高い）Ｔｇを有するもの、最も好ましくはＣ１〜Ｃ１０アルキル（メタ）アクリレート、特にメチルメタクリレート及びｔ−ブチルアクリレート、殊にメチルメタクリレート；
（ii）  ビニル芳香族化合物、一層好ましくはＣ８〜Ｃ２０ビニル芳香族化合物であって、その単独重合体が約２０℃に等しいか又はそれより高いＴｇを有するもの、最も好ましくはＣ８〜Ｃ２０スチレン誘導体、特にメチルスチレン、ｐ−メチルスチレン、４−ｔ−ブチルスチレン、４−ｓｅｃ−ブチルスチレン及びスチレン、殊にスチレン；
（iii)  ビニルハロゲン化物、一層好ましくは塩素、フッ素又は臭素で置換されたエチレン性不飽和化合物であって、その単独重合体が約２０℃に等しいか又はそれより高いＴｇを有するもの、最も好ましくはＣ２〜Ｃ５ビニルハロゲン化物、特に塩化ビニル；
（iv）  ビニルニトリル、一層好ましくはＣ２〜Ｃ５ビニルニトリルであって、その単独重合体が約２０℃に等しいか又はそれより高いＴｇを有するもの、最も好ましくはメタクリロニトリル及びアクリロニトリル；及び
（ｖ）  カルボン酸のビニルエステル、一層好ましくはＣ１〜Ｃ２０カルボン酸のビニルエステルであって、その単独重合体が約２０℃に等しいか又はそれより高いＴｇを有し、最も好ましくは酢酸ビニル及び蟻酸ビニル；
からなる群より選択される。
【００２８】
成分「ｄ」は、重合体Ｐの全重量の約１〜約１５重量％を占めるのが都合がよく、約１〜約５重量％を占めるのが一層都合がよく、約２〜約４重量％を占めるのが最も都合がよい。
【００２９】
成分「ｅ」
成分「ｅ」のための単量体（一種又は多種）は、カルボキシル基を含むエチレン性不飽和化合物〔例えば、（メタ）アクリル酸及び／又はマレイン酸〕、エチレン性不飽和酸無水物、又はエチレン性不飽和二酸又は三酸のモノエステル（例えば、無水マレイン酸、マレイン酸モノエステル及び／又はフマール酸モノエステル）を含むのが好ましい。アクリル酸及びメタクリル酸が一層好ましく、特にその混合物が好ましい。
【００３０】
成分「ｅ」は、重合体Ｐの全重量の約０．５〜約６重量％を占めるのが都合がよく、約０．５〜約５重量％を占めるのが一層都合がよく、約３．５〜約５重量％を占めるのが最も都合がよい。
【００３１】
成分「ｆ」
成分「ｆ」のための単量体（一種又は多種）は、重合体Ｐを含む水性重合体分散物から形成されたフィルムの内部強度及び／又は接着性を慣用的に増大するエチレン性不飽和化合物を含むのが好ましい。
【００３２】
エチレン性不飽和基に加えて、これらの化合物は、更に官能基を含まなくてもよく、或いはエポキシ、ヒドロキシル、エチルイミダゾリドン、Ｎ−メチロール、カルボニルから選択されるのが好ましい一種類以上の更に別の官能基（単数又は複数）及び／又は他のエチレン性不飽和基と共役していない更に別のエチレン性不飽和基を含んでいてもよい。更に別の官能基（単数又は複数）は、酸又は酸無水物基以外の一種類以上の更に別の付加的官能基も分子の中に存在するならば、一つの酸又は酸無水物基を含んでいるだけでもよい。
【００３３】
一層好ましい更に別の官能基（一種又は多種）は、次のものから選択される：−ＯＲ、−ＯＯＲ、−ＳＲ、−ＳＳＲ、−ＣＯＲ、−ＣＯＨａｌ、−ＣＯ2Ｒ、−ＯＣＯ2Ｒ、−ＯＣＯＮＲＲ′、−ＮＲＣＯ2Ｒ′、−ＣＯＮＲＲ′、−ＮＲＣＯＮＲ′Ｒ″、−ＮＲＲ′、−ＮＲＮＲ′Ｒ″、−ＮＯ2、−ＮＯ、−ＳＯＲ、−ＳＯ2Ｒ、−ＣＲ＝ＣＲ′Ｒ″、−Ｃ＝ＣＲ、−Ｈａｌ、−Ｎ3、−Ｎ＝ＮＲ、−Ｃ＝ＮＲ、−ＣＮ、−ＮＣ、−ＮＣＯ、−ＯＣＮ、−ＮＣＳ、−ＳＣＮ、−Ｓｉ（ＯＲ）3、−ＣＮＲＮＲ′Ｒ″、−ＮＲＣＮＲ′ＮＲ″Ｒ′′′、−ＰＯ（ＯＲ）2、−ＯＰＯ（ＯＲ）2、−ＳＯ3Ｒ、−ＯＳＯ3Ｒ、−アリール、及び／又は−ヘテロアリール、〔ここで、
Ｒ、Ｒ′、Ｒ″、及びＲ′′′は、独立に水素又はＣ１〜Ｃ２４アルキル（直鎖、分岐鎖、又は環式）とすることができ、
Ｈａｌは、Ｆ、Ｃｌ、Ｂｒ、又はＩを示し；
アリールは、６〜２４個の炭素環原子を有する芳香族炭化水素を示し、それは単環でもよく、又は連結（ａｎｎｅａｌｅｄ）されていてもよく（アリール基の例には、フェニル、ナフチル、アズレン、アントラセン及び／又はフェナントレンが含まれるが、それらに限定されるものではない）；
ヘテロアリールは、５〜２４個の環原子を有する芳香族炭化水素を意味し、それは単環でもよく、又は連結（ａｎｎｅａｌｅｄ）されていてもよく、それらの中で少なくとも一つの環原子は、Ｎ、Ｏ、Ｓ、及びＰからなる群より選択されるヘテロ原子である（ヘテロアリール基の例には、ピロール、インドール、イミダゾール、ベンズイミダゾール、ピラジン、ピリダジン、トリアゾール、テトラゾール、オキサゾール、イソオキサゾール、チオフェン、チアゾール、イソチアゾール、ピリジン、キノリン、イソキノリン及び／又はピリミジンが含まれるが、それらに限定されるものではない）〕。
【００３４】
これらの官能基は環式類似体を含んでいてもよく、例えば、−ＯＲはオキシランを含み、−ＳＲはチイランを含み、−ＣＯＮＲＲ′はラクタムを含み、−ＣＯ2Ｒはラクトンを含む。それら官能基は組合されていてもよい。例えば、カルボニル基と、イミダゾールのようなヘテロアリール基との組合せは、イミダゾロンを与える。
【００３５】
最も好ましい更に別の官能基（単数又は複数）には、エポキシ、エチルイミダゾリドン、ヒドロキシ、Ｎ−メチロール、カルボニル及び／又は他のエチレン性不飽和基と共役していない更に別のエチレン性不飽和基が含まれる。
【００３６】
特別に好ましい態様においては、成分「ｆ」は、エチルイミダゾリドンメタクリレートを含む。
【００３７】
成分「ｆ」のためのエチレン性不飽和化合物は、成分「ａ」、「ｂ」、「ｃ」、「ｄ」及び／又は「ｅ」のための化合物は全く含まない。
【００３８】
成分「ｆ」は、重合体Ｐの全重量の約２５重量％に等しいか又はそれ未満を占めているのが都合がよく、２０重量％に等しいか又はそれ未満を占めているのが一層都合がよく、約０．１〜約１０重量％、特に約１．５〜約２．５重量％を占めているのが最も都合がよい。
【００３９】
重合体Ｐ
本発明の一つの態様においては、重合体Ｐは、
（ａ）  約５５〜約８０重量％の成分「ａ」、
（ｂ）  約８〜約２０重量％の成分「ｂ」、
（ｃ）  約８〜約２０重量％の成分「ｃ」、及び
（ｄ）  約１〜約１５重量％の成分「ｄ」、
を含む。
【００４０】
本発明の別の態様においては、重合体Ｐは、
（ａ）  約６０〜約７０重量％の成分「ａ」、
（ｂ）  約１０〜約１５重量％の成分「ｂ」、
（ｃ）  約１０〜約１５重量％の成分「ｃ」、
（ｄ）  約１〜約５重量％の成分「ｄ」、
（ｅ）  約３．５〜約５重量％の成分「ｅ」、及び
（ｆ）  約１．５〜約２．５重量％の成分「ｆ」、
を含む。
【００４１】
本発明の更に別の態様においては、重合体Ｐは、約８５重量％に等しいか又はそれより多くの２−エチルヘキシルアクリレート、エチルアクリレート及びメチルアクリレートを含む。
【００４２】
本発明の更に別の態様においては、重合体Ｐは、２−エチルヘキシルアクリレート、エチルアクリレート、メチルアクリレート及びスチレン、及び任意選択的に（メタ）アクリル酸及び／又はエチルイミダゾリドンメタクリレートを含む。更に別の態様においては、重合体Ｐは、付加的にｎ−ブチルアクリレート及び／又はメチルメタクリレートを含む。
【００４３】
本発明の別の態様においては、重合体Ｐは、
（ａ）  約６０〜約７０重量％の２−エチルヘキシルアクリレート、
（ｂ）  約１０〜約１５重量％のエチルアクリレート、
（ｃ）  約１０〜約１５重量％のメチルアクリレート、
（ｄ）  約１〜約５重量％のスチレン、
（ｅ）  約０．５〜約２重量％のアクリル酸及び約０．５〜約２重量％のメタクリル酸、及び
（ｆ）  約１〜約５重量％のエチルイミダゾリドンメタクリレート、約０〜約１重量％のｎ−ブチルアクリレート、約０〜約０．５重量％のｎ−ドデシルメタクリレート及び／又は約０〜約１重量％のメチルメタクリレート、
を含む。
【００４４】
単独重合体のガラス転移温度（Ｔｇ）は、慣用的方法により求めることができ、本願中、別に言及されていなければ、全てのガラス転移温度は、示差熱分析（ＤＴＡ）又は示差走査熱量測定（ＤＳＣ）（ＡＳＴＭ  ３４１８／８２、中点温度）により測定されている。
【００４５】
多くの単量体の単独重合体について、ガラス転移温度Ｔｇは当分野で知られている。Ｊ．ブランドラップ(Brandrup)及びＥ．Ｈ．インマーグート(Immergut)による「重合体ハンドブック」(Polymer Handbook)第２版、１９７５年(J. Wiley & Sons)を挙げておく。或る単量体が本明細書中の種々の成分の一つとして明確に分類されていなければ、上で言及したハンドブックに記載されているＴｇ値が、或る単量体が成分のいずれかの定義に当てはまるか否かを判断する根拠として役立つはずである。或る明確な単独重合体のＴｇ値が、本明細書中にも前述のハンドブックにも記載されていない場合に限り、ＤＴＡ又はＤＳＣの測定により得られたＴｇ値が決定的なものになる。
【００４６】
本発明は、重合体Ｐを含有する水性重合体分散物の製造にも関する。
【００４７】
本発明の重合体Ｐは、エマルション重合により得るのが好ましい。エマルション重合は、好ましくは約３０〜約１００℃、一層好ましくは約５０〜約９５℃の温度で行われる。重合媒体は水のみからなっていてもよいが、水に少なくとも部分的に可溶性である溶媒の混合物、例えば、メタノールと水の混合物、又はイソプロパノールと水との混合物を用いてもよい。エマルション重合は、バッチ式法か、又は別法として、半連続的方法で行うことができ、この場合反応物及び補助的添加剤は、重合が行われる反応器へ連続的に添加される。反応物は連続的変化又は段階的に添加することができる。
【００４８】
本発明による方法の好ましい態様においては、次のようにして半連続的方法で重合を行う。最初、重合すべき単量体の比較的少部分を反応器へ導入し、加熱し、予備重合する。次に残りの単量体を、通常互いに空間的に離れている幾つかの入口から連続的に反応器へ供給する。それら単量体は、一つの入口について単一の単量体として、又は単量体の混合物として、純粋又は乳化した形態〔プレ・エマルション(pre-emulsion)〕として反応器中へ導入してもよい。夫々の入口を通る質量流は、個々に、即ち、段階的又は連続的変化として調節することができる。それら単量体は反応器中へ導入し、それにより反応器の反応領域内に重複した濃度勾配が確立されるようにしてもよい。
【００４９】
重合体Ｐは、適当な表面活性剤の存在下に水中でのエマルション重合により製造されるのが好ましい。重合過程から得られた最終的水性重合体分散物は、（重合される単量体の全重量に基づいて）約１〜約５重量％の表面活性剤を含むのが好ましい。適当な表面活性物質には、遊離ラジカル水性エマルション重合を行うため慣用的に用いられている保護コロイドのみならず、乳化剤が含まれる。
【００５０】
適当な保護コロイドの例は、ポリビニルアルコール、セルロース誘導体及びビニルピロリドン含有重合体である。更に適当な保護コロイドについての詳細な記述は、フーベン−ヴァイル(Houben-Weyl)による「有機化学の方法」(Methoden der organischen Chemie)第XIV/1巻、「巨大分子物質」(Macromolekulare Stoffe)ゲオルク・ティーメ(Georg Thieme)出版、シュトゥットガルト１９６１年、第４１１頁〜第４２０頁に見出すことができる。
【００５１】
乳化剤及び／又は保護コロイドの混合物を用いることもできる。用いられる表面活性物質は、保護コロイドとは対照的に、相対的分子量が慣用的に１０００より低い乳化剤のみであることが好ましい。それらは、性質において陰イオン性、陽イオン性、又は非イオン性であるものとすることができる。表面活性物質の混合物を用いる場合、個々の成分は互いに相容性でなければならず、そのことは、疑わしければ、重合に先立ち、少々の予備的実験によって確かめることができる。一般に、陰イオン性乳化剤は、互いに相容性であり、非イオン性乳化剤と相容性である。同じことは陽イオン性乳化剤についても当て嵌まるが、陰イオン性と陽イオン性乳化剤は、通常互いに非相容性である。
【００５２】
本発明によれば、乳化剤は二つのグループに分けられる。すなわち、芳香族基を含有する乳化剤（芳香族乳化剤）と、芳香族基を含まない乳化剤（脂肪族乳化剤）である。本明細書中、単に「乳化剤」という用語は、芳香族乳化剤と脂肪族乳化剤との両方を包含する。
【００５３】
慣用的脂肪族乳化剤の例には、エトキシル化脂肪アルコール（例えば、ＥＯ度：３〜５０及びＣ８〜Ｃ３６アルキルを有するもの）、及び硫酸アルキル（例えば、Ｃ８〜Ｃ１２アルキル）のアルカリ金属及びアンモニウム塩があり、エトキシル化アルカノール（例えば、ＥＯ度：４〜３０及びＣ１２〜Ｃ１８アルキルを有するもの）の硫酸モノエステルのアルカリ金属及びアンモニウム塩、アルキルスルホン酸（例えば、Ｃ１２〜Ｃ１８アルキル）のアルカリ金属及びアンモニウム塩がある。特に好ましい乳化剤は、次の〔両方共特定の商標名でコグニス(Cognis)から市販されている〕ディスポニル(Disponil)ＦＥＳ３２ＩＳ（ＥＯ度：４、Ｃ１２〜Ｃ１８アルキル）、及びディスポニルＦＥＳ９９３ＩＳ（ＥＯ度：１２、Ｃ１２〜Ｃ１８アルキル）のようなエトキシル化アルカノールの硫酸モノエステルのナトリウム塩である。
【００５４】
慣用的芳香族乳化剤の例は、エトキシル化モノ−、ジ−、及びトリ−アルキルフェノール（ＥＯ度：３〜５０、Ｃ４〜Ｃ９アルキル）、エトキシル化アルキルフェノール（ＥＯ度：３〜５０、Ｃ４〜Ｃ９アルキル）、アルキルアリールスルホン酸（Ｃ９〜Ｃ１８アルキル）のアルカリ金属及びアンモニウム塩、及びスルホン化アルキルアリールエーテルである。
【００５５】
更に別の芳香族及び脂肪族乳化剤は、フーベン・ヴァイルによる「有機化学の方法」第XIV/1巻、「巨大分子物質」ゲオルク・ティーメ出版、シュトゥットガルト１９６１年、第１９２頁〜第２０８頁に見出すことができる。
【００５６】
本発明による水性重合体分散物は、エマルション重合から直接得られた生成物分散物であるのが好ましい。これらの水性重合体分散物はそのまま、種々の目的、例えば、感圧性接着剤（ＰＳＡ）に対して用いることができる。本発明のＰＳＡは、例えば、ラベルのための表面材料(facestock)として用いられる重合体フィルムのような適当な表面又は基体へ適用することができる。
【００５７】
連鎖移動剤も、重合過程で、例えば、重合される単量体１００重量部当たり、約０．０１〜約０．８重量部の量で用いることができる。連鎖移動剤の機能は、得られる重合体のモル質量を減少させることにある。適当な例は、ｔ−ブチルメルカプタン、エチルヘキシルチオグリコレート、メルカプトエタノール、メルカプトプロピル−トリエトキシシラン、ｎ−ドデシルメルカプタン又はｔ−ドデシルメルカプタンのようなチオール基を有する化合物である。本発明によれば、前記連鎖移動剤の部分は、重合される単量体１００重量部当たり、約０．０１〜約０．８重量％、好ましくは約０．０５〜約０．５重量％の範囲にすることができる。最終的重合体Ｐが高光沢フィルム積層体のための接着剤として使用するために提供される場合には、連鎖移動剤の使用は余り好ましくない。
【００５８】
適当な遊離ラジカル重合開始剤は、遊離ラジカル水性エマルション重合を開始することができるものすべてである。過酸化物が好ましく、特にアルカリ金属ペルオキシ二硫酸塩が好ましく、特にペルオキシ二硫酸アンモニウムが好ましい。他の適当な開始剤は、例えば、レドックス開始剤系、例えば、アスコルビン酸／硫酸Ｆｅ（II）／ペルオキシ二硫酸ナトリウム、ｔ−ブチルヒドロペルオキシド／二亜硫酸ナトリウム又はｔ−ブチルヒドロペルオキシド／ヒドロキシメタンスルフィン酸ナトリウムである。開始剤の量は、一般に（重合される単量体の全重量に基づき）約０．１〜約１０重量％、好ましくは約０．２〜約５重量％の範囲とすることができる。異なった開始剤の混合物を用いることもできる。
【００５９】
反応媒体に開始剤を供給する適当な方式は、当業者に知られている。重合が開始する前に、開始剤はその全量又は一部分が反応器中に存在してもよい。後者の場合、残りの開始剤は、重合反応による開始剤の消費に対応する速度で入口から反応器中へ供給する。重合が終わった後も、反応媒体中に未だ単量体が存在することがないようにするため、一般に反応の収率が約９５％以上の範囲になった時に、更に開始剤を添加する。
【００６０】
単量体、開始剤、連鎖移動剤等は、反応器の頂部、側面又は底から反応器中へ供給することができる。
【００６１】
重合は、重合種子又はプレポリマーを用いて開始するのが好ましい。重合種子又はプレポリマーの化学的性質は、重合過程から最終的に得られる重合体Ｐが、重合体Ｐの定義によって包含される限り、限定されるものではない。成分の全てが同時に重合種子又はプレポリマー中に存在している必要はない。重合種子の成分の組成と、重合種子上に重合される成分の組成は、少なくとも一つの成分について異なっているのが好ましい。重合種子は、その重合種子上に重合される成分の中には存在しないｎ−ブチルアクリレートを含むのが好ましい。水性分散物は、重合種子又はプレポリマーとして、約１０〜約１００ｎｍ、好ましくは約４０〜約６０ｎｍの、０ではない重量平均直径を有する重合体を含有するのが好ましい。
【００６２】
エマルション重合は、通常、約１５〜約７５重量％、好ましくは約４０〜約７５重量％の固体含有量を有する水性重合体分散物を生ずる。高い固体含有量を有する重合体が好ましい。本発明によって得られ、及び／又は得ることができる重合体Ｐは、約２００〜約２５０ｎｍの平均粒径を有するのが好ましい。水性分散物のｐＨは、約４〜約９の範囲にあるのが好ましい。
【００６３】
本発明の一つの態様において、重合体は、第一、第二、及び第三プレ・ミクス(pre-mix)タンク及び反応器を用いて製造される。その方法の第一工程では、第一及び第二プレ・ミクスタンクに水及び乳化剤を、任意選択的に更に炭酸ナトリウム及びイソプロパノールのような添加剤を供給する。混合物を或る時間、好ましくは１５分間エージングする。次に、重合すべき単量体を、第一及び第二プレ・ミクスタンク中に入っている溶液へ添加する。両方のプレ・ミクスタンクには、同じ単量体を同じ量で供給することもできる。別法として、プレ・ミクスタンクへ異なった単量体を異なった量で添加することもできる。ｎ−ドデシルメルカプタンのような連鎖移動剤を、第一又は第二プレ・ミクスタンクのプレ・エマルションへ添加するのが好ましい。同じ連鎖移動剤又は異なった連鎖移動剤を、別のプレ・ミクスタンク中のプレ・エマルションへ添加することも可能である。第三プレ・ミクスタンクに水及び開始剤を供給し、反応器に水を供給し、次に希望の反応温度へ加熱し、開始剤及び種子を供給する。次に第一及び第二プレ・ミクスタンクからのプレ・エマルション及び第三プレ・ミクスタンクからの開始剤溶液を反応器へ連続的に供給することにより重合を行う。両方のプレ・エマルションは、同時に直接反応器へ供給してもよく、或いは互いに前後して、或いは第二プレ・エマルションを第一プレ・エマルションへ供給してから同時に反応器へ供給してもよい。プレ・エマルションは、数時間に亙って、好ましくは２〜８時間に亙って添加するのが好ましい。これら三つのプレ・ミクスタンクの最初の全内容物を反応器へ移動した後、その混合物をエージングし、冷却する。付加的量の開始剤を添加して遊離単量体のレベルを減少させることができる。殺生物剤のような更に別の添加剤を、その後に添加することができる。
【００６４】
本発明の別の態様においては、重合体の製造は、重合体鎖中へ組込むべき全ての単量体を含む単一の混合物から開始する。この混合物の一部分を反応器中へ供給し、重合を開始する。もし望むならば、重合種子材料をも存在させることができる。重合を開始した後、単量体混合物の残余を反応溶液へ段階的、又は連続変化として添加する。同時に種々の量の連鎖移動剤を反応器へ添加し、任意選択的に連続的に変化させて添加する。別法として、全ての単量体を含む混合物の全量を、重合を開始する前の反応器へ供給する。次に、重合中、連鎖移動剤を種々の量で反応器へ添加し、好ましくは連続的変化として添加する。重合中の連鎖移動剤の連続的添加により、重合体の分子量の分布を制御することができる。
【００６５】
反応器への供給物中の連鎖移動剤の濃度を変化させることにより、分子量分布を広くし、粒子形態を制御することができる。この原理は先行技術において知られており、例えば、米国特許第４，０３９，５００号明細書を参照することができる。
【００６６】
重合体Ｐ、特にその水性重合体分散物は、接着剤として、好ましくは感圧性接着剤として用いることができる。重合体Ｐは、水性分散物の形態で用いるのが好ましく、それは更に別の添加剤を添加することなく用いることができる。しかし、粘着付与剤、消泡剤、濃化剤、凝集剤、軟化剤、顔料、表面活性剤、殺生物剤又は充填剤のような更に別の添加剤を添加することもできる。
【００６７】
適当な粘着付与剤の例は、コロホニウム(kolophonium)樹脂〔例えば、アビエンチン酸(abientinic acid)〕のような樹脂及びそれらの誘導体、例えば、それらのエステルである。コロホニウムエステルは、メタノール、エタンジオール、ジエチレングリコール、トリエチレングリコール、１，２，３−プロパントリオール、ペンタエリトリット等のようなアルコールから得ることができる。他の適当な粘着付与剤は、クマロン・インデン樹脂、ポリテルペン樹脂、不飽和炭化水素に基づく炭化水素樹脂、例えば、ブタジエン、ペンテン、メチルブテン、イソプレン、ピペリレン、ジビニルメタン、ペンタジエン、シクロペンテン、シクロペンタジエン、シクロヘキサジエン、スチレン及びスチレン誘導体である。更に適当な粘着付与剤は、比較的低い分子量〔一般に３００００より低い平均分子量(mean average weight)〕を有するポリアクリレートである。これらのポリアクリレートは、一般にＣ１〜Ｃ８アルキル（メタ）アクリレートから構成されている。
【００６８】
本発明の更に別の側面及び好ましい態様は、特許請求の範囲に記載されている。
【００６９】
本発明を、以下の非限定的な例により更に説明する。
【実施例】
【００７０】
二種類の重合体であって、その組成が下の表２ａ及び３ａに示してあるものを、本発明に従い調製した：
【００７１】
【表１】
2006509082.tif 000002
【００７２】
【表２】
2006509082.tif 000003
【００７３】
重合体は、それ自体既知のやり方で８０℃の重合温度にて反応器中において重合した。重合過程中、二つのプレ・エマルション（プレ・エマルション１及びプレ・エマルション２）を反応器中へ供給した。プレ・エマルション２を、プレ・エマルション１〔プレ・ミクスタンク１〕中に導入し、同時にプレ・ミクスタンク１の内容物を反応器中へ導入する。平行して（プレ・ミクスタンク３中の）開始剤溶液を反応器中へ導入する。プレ・エマルションの初期組成及び初期反応器内容物を、表２ｂ及び表３ｂに示す。
【００７４】
【表３】
2006509082.tif 000004
【００７５】
【表４】
2006509082.tif 000005
【００７６】
【表５】
2006509082.tif 000006
【００７７】
【表６】
2006509082.tif 000007
【００７８】
表２ｂ及び３ｂにおいて、
ルペロックスＨ７０は、ｔ−ブチルヒドロペルオキシド７０％及び水３０％である。
ロンガリットＣは、ヒドロキシメタンスルフィン酸ナトリウムである。
殺生物剤Ｋ１０は、トール(Thor)からの殺生物剤である。これは、５−クロロ−２−メチル−４−イソチアゾリン−３−オンと２−メチル−４−イソチアゾリン−３−オンとの水性混合物である。
【００７９】
表３ｂに記載した例２は、表２ｂに示した例１と同じやり方で処理する。
【００８０】
これらの合成で用いた合成種子は、次の単量体組成物に基づいている。すなわち、メチルメタクリレート（１８．５重量％）、スチレン（４０重量％）、ｎ−ブチルアクリレート（４０重量％）及びアクリル酸（１．５重量％）である。
【００８１】
【表７】
2006509082.tif 000008
【００８２】
アクチサイドＡＳ及びアクチサイドＭＶは、トールからの殺生物剤である。
アクチサイドＡＳは、１，２−ベンズイソチアゾリン−３−オンとチアゾール誘導体との水系配合物である。
アクチサイドＭＶは、５−クロロ−２−メチル−４−イソチアゾリン−３−オン［ＣＩＴ］と２−メチル−４−イソチアゾリン−３−オン［ＭＩＴ］との配合物である。
【００８３】
重合種子を製造するために、反応器に水及び表面活性剤を供給し、次に８０℃へ加熱する。次に開始剤を導入し、単量体プレ・エマルションを３〜４時間で供給することにより重合を開始する。その混合物を１時間撹拌し、次ぎに冷却する。組成物１及び組成物２から得られた水性重合体分散物の接着性を、標準試験法に従い試験した。
【００８４】
試験法
剥離接着性（剥離強度）、標準表面からの剪断抵抗（剪断強度）及び「速効粘着(Quick-Stick)」タック(tack)（ループ・タック強度）をＦＩＮＡＴ試験法（ＦＴＭ）Ｎｏ．１、８及び９に従って求めた。これらの標準試験法ＦＴＭ１、ＦＴＭ８及びＦＴＭ９は、ＦＩＮＡＴテクニカル・ハンドブック(Technical Handbook)第５版（１９９９年）（オランダ、ハーグ、ＮＬ−２５０８ＣＨ、私書箱８５６１２のＦＩＮＡＴにより出版）に記載されている。
【００８５】
ａ）試験帯の調製
試験分散物を、湿潤剤〔サーボキシル(Servoxyl)ＶＬＡ７０：スルホキシネート(sulfoccinate)型表面活性剤（水中３５重量％）〕と混合した。混合物の比率は、１００ｇのラテックス中、１．５ｇのサーボキシルであった。次にこれをバーコーターを用いて薄膜状にシリコーン塗布紙(siliconized paper)に適用し、１１０℃で３分間乾燥した。コーティングバーの間隙高さを、乾燥接着剤の単位面積当たりの重量が２０〜２２ｇ／ｍ２になるように選択した。商業的に慣用的な可塑化ＰＶＣフィルム（厚さ８０μｍ）を乾燥した接着剤上に置き、手動ロールを用いて堅くロール掛けした。得られた接着剤を大気条件下で少なくとも２４時間貯蔵し、次にそれを２５ｍｍ幅の帯に切断した。それらの最小長さは１７５ｍｍであった。
【００８６】
ｂ）凝集性の尺度としての剪断強度の試験（ＦＩＮＡＴ  ＦＴＭ８に従う）。
シリコーン塗布紙を剥がした後、試験フィルム帯をステンレス鋼シートの縁に２５ｍｍ×２５ｍｍの結合面積を与えるように結合した。結合してから１０分後に、１０００ｇの重りをフィルム帯の突出した端に固定し、金属シートを垂直に懸垂した（周囲条件：２３℃、相対湿度５０％）。剪断強度は、重りの影響下に接着結合が切れるまでを分で表した時間とし、３つの試験片の結果から平均値を取った。
【００８７】
ｃ）接着性の尺度としての剥離強度の試験（ＦＩＮＡＴ  ＦＴＭ１に従う）。
シリコーン塗布紙を剥がした後、試験フィルム帯をガラス板に結合した（周囲条件：２３℃、相対湿度５０％）。試験帯を２０分間放置した後、その帯を１８０°の角度で、３００ｍｍ／分の速度で、抗張力試験装置を用いて引き剥がした。剥離強度を、これを行うのに必要な力（Ｎ／２５ｍｍ）として、この場合も３つの試験片の結果から平均値を取った。この手順を、試験前に２４時間が経過した第二の組の帯を用いて繰り返した。
【００８８】
ｄ）粘着性の尺度としてのループ・タック強度の試験（ＦＩＮＡＴ  ＦＴＭ９に従う）。
シリコーン塗布紙を剥がした後、接着剤被覆面材料帯の二つの端を一緒に保持し、二つの端を合わせることにより、その帯から接着剤面を最外層としたループを形成した。ループの端を、抗張力試験機の一番上のジョーの、１０ｍｍの距離内側に入ったところに留め、そのループを垂直に下方に吊り下げた。ループを３００ｍｍ／分の速度でガラス板に接触させた。ガラス板上への完全な接触（２５ｍｍ×２５ｍｍ）が達成されたら、機械の方向を逆にし、３００／分の速度で分離させた（周囲条件：２３℃、相対湿度５０％）。ループ・タック強度を、これを行うのに必要な力（Ｎ／２５ｍｍ）として、この場合も、３つの試験片の結果の平均値を取った。
【００８９】
ｅ）水白色化抵抗の尺度としての透明性損失の試験
この方法は、脱イオン水浴中に２０〜２３℃で７分間及び６０分間浸漬した後の接着剤被覆ＰＶＣフィルムの透明性の損失を測定するものである（参照：ＡＳＴＭ  Ｄ１７４６−７０法）。
【００９０】
水白色化を求めるために、次の装置を用いた：
ヘイズ・ガード・プラス(HAZE-GUARD PLUS)〔ＢＹＫガードナー(BYK-Gardner)から〕。
市販ＰＶＣ透明フィルム。
標準市販シリコーン被覆紙。
メイヤー(Meyer)バーコーター。
乾燥炉（１１０℃）。
２ｋｇのフィナット・ローラー(Finat roller)。
【００９１】
配合物の調製
組成物１及び組成物２の夫々２００ｇに、ゆっくり撹拌しながら３５％のサーボキシルＶＬＡ２１７０を３ｇ添加した。ゆっくり撹拌しながら２５％のＮＨ4ＯＨを添加し、ｐＨを６〜６．５に調節した。撹拌を更に３０分間継続し、配合物を一晩放置した。
【００９２】
被覆材料の調製
適当なメイヤーバーコーターを用いてシリコーン紙上に２０±２ｇ／ｍ２の接着剤フィルムを延ばした。そのフィルムを乾燥炉中でガラス板を用いずに１１０℃で３分間乾燥した。そのフィルムをＰＶＣフィルムで被覆した。然る後、それをフィナット・ローラーをもつ組立体上でロールにかけ、乾燥接着剤の重量／ｍ２を、以下のように調節した：
【００９３】
試料の測定
ヘイズ・ガード・プラスを較正した後、被覆材料を通る全光透過率の損失を、次の条件で測定した：
シリコーン被覆紙を剥がした後、被覆材料から切断した２５×２５ｍｍ試料を２３℃の脱イオン水浴中に７分間浸漬した。次にその帯を通る光の全透過率をヘイズ・ガード・プラス（ＢＹＫガードナーからのもの）を用いて測定し（Ａ）、そして浸漬前の帯の全透過率と比較した（Ｂ）。水白色化を、透過率差（Ａ）−（Ｂ）を％で、この場合も３つの試験片の結果の平均値を取った。この手順を、試験前に６０分間浸漬した第二の組の帯について繰り返した。
【００９４】
【表８】
2006509082.tif 000009
【００９５】
１ ３つの測定結果からの平均値。
２ 動的光散乱〔ニコムプ(Nicomp)３７０、粒径分類装置〕により求めた重量平均値。
３ 試験片を、炉中で２枚のガラス板の間で６０℃で７日間エージングした。その後、上記したように、剥離強度を測定する通常の手順に従った。
【００９６】
上の例で説明したように、本発明による水性重合体分散物は、低い水白色化特性を示し、優れた剥離強度及びループ・タックと共に、高い剪断強度を有する。
【国際調査報告】
2006509082.tif 000010
2006509082.tif 000011
2006509082.tif 000012